(57)【要約】【課題】基材たるオレフィン系熱可塑性エラストマに対して、所定量の酸化亜鉛を混合・存在させることにより、高温高湿環境下におけるプロトン酸のブリードを抑制し、これにより使用環境による導電性の変動幅を通常の使用に影響を与えない範囲とすると共に、該ブリードによるベタつき等の使用時における弊害を回避し得る導電性樹脂組成物を提供する。【解決手段】少なくとも基材をなすオレフィン系熱可塑性エラストマ１２と、プロトン酸と共に加熱処理されたポリアニリンまたはその誘導体のコンパウンド１４とからなり、金属化合物により所定の処理を施されている導電性樹脂組成物において、該エラストマ１２中にブリード抑制剤として作用する酸化亜鉛１６を存在させる。【選択図】  図１
2004323682.tif 000002
【特許請求の範囲】
【請求項１】
基材をなすオレフィン系熱可塑性エラストマ（１２）と、ポリアニリンまたはその誘導体のコンパウンド（１４）とからなり、該ポリアニリンまたはその誘導体のコンパウンド（１４）は、プロトン酸と共に予め加熱処理することにより該プロトン酸がドーピングされたポリアニリンまたはその誘導体に対して、亜鉛、銅、カルシウムまたはマグネシウムの酸化物、水酸化物或いはハロゲン化物の如き金属化合物により所定の処理を施されて製造されている導電性樹脂組成物において、
前記オレフィン系熱可塑性エラストマ（１２）中にブリード抑制剤として作用する酸化亜鉛（１６）を存在させた
ことを特徴とする導電性樹脂組成物。
【請求項２】
前記ブリード抑制剤として作用する酸化亜鉛（１６）は、少なくとも前記コンパウンド（１４）の周囲を取り巻くように分散されている請求項１記載の導電性樹脂組成物。
【請求項３】
前記ブリード抑制剤として作用する酸化亜鉛（１６）は、前記導電性樹脂組成物の通常環境下における体積抵抗率の対数値と、高温高湿環境下における体積抵抗率の対数値との差が２ｌｏｇ（ρｖ／Ωｃｍ）以下に保持されている請求項１記載の導電性樹脂組成物。
【請求項４】
得られた導電性樹脂組成物の通常環境下および高温高湿環境下における体積抵抗率の対数値が何れも１２ｌｏｇ（ρｖ／Ωｃｍ）以下に設定されている請求項３記載の導電性樹脂組成物。
【請求項５】
前記ブリード抑制剤としての酸化亜鉛（１６）の混合量は、前記コンパウンド（１４）の体積を１００とした場合に、該酸化亜鉛（１６）の体積が少なくとも３０体積％以上、好ましくは３５体積％以上に設定されている請求項１〜４の何れかに記載の導電性樹脂組成物。
【請求項６】
前記ブリード抑制剤としての酸化亜鉛（１６）の混合量は、全体に対して１０〜３０重量％の範囲に設定される請求項１〜５の何れかに記載の導電性樹脂組成物。
【請求項７】
前記コンパウンド（１４）の混合量は、全体に対して１０〜３０重量％の範囲に設定される請求項１〜６の何れかに記載の導電性樹脂組成物。
【発明の詳細な説明】
【０００１】
【発明の属する技術分野】
この発明は、導電性樹脂組成物に関し、更に詳細には、プラスチックが有する可塑性と、好適な導電性とを併有すると共に、日本の如き、高温高湿環境（以下、ＨＨ環境と云う）において含有物のブリード等を大きく低減し、特に電子潜像印刷用ローラ等の素材として好適に採用され得る導電性樹脂組成物に関するものである。
【０００２】
【従来の技術】
例えば、二次電池、帯電防止剤または電解コンデンサ等に好適に使用される、所謂導電性樹脂組成物の原料として、ポリアニリン、ポリピロール、ポリチオフェン、ポリパラフェニレン、ポリフェニレンビニレンまたはこれらの誘導体等に代表される真性導電性高分子が好適に使用され、かつ実用化されている。そして前記真性導電性高分子は、これまで薄膜状に成形されたフィルムまたは基材表面に製膜させるコーティング材として使われており、厚みの有する成形体等としての利用例は殆ど見られなかった。
【０００３】
これに対して最近、下記の特許文献１に示す如く、ポリアニリンまたはその誘導体と、ドデシルベンゼンスルホン酸等のプロトン酸と、酸化亜鉛等の金属化合物とを加熱混合することにより、ポリエチレン、ポリプロピレン、ポリスチレン、ポリビニルまたはアクリル等のホモまたはコポリマーに容易に混合し得る素材であるポリアニリンコンパウンドが開発された。この素材を使用することで、通常のプラスチック成形技術をそのまま用いることで、立体形状等の所要形状に溶融成形可能な導電性樹脂組成物を得ることができる。前記ポリアニリンコンパウンドは、基材となる様々なポリマーとの混練において掛けられる剪断応力により、数ｎｍ〜数十ｎｍサイズに微細化され、ドデシルベンゼンスルホン酸等のプロトン酸の界面活性作用により、該ポリマー中に極めて小さな相として安定的に分散される。そして前記ポリマー中に形成された前記分散相が三次元的に連続することにより、該ポリマーからなる成形体等が導電化されるものと考えられる。
【０００４】
【特許文献１】
特許第３０１７９０３号公報
【０００５】
【発明が解決しようとする課題】
ここで、界面活性作用を供するドデシルベンゼンスルホン酸等のプロトン酸および金属化合物は少量の添加により、基材であるポリマー中に分散されているポリアニリンまたはその誘導体の、中和、可塑化、安定化および導電化をなし得る。殊に前記金属化合物は、前記ポリマーに含有されている各物質の安定化に大きく寄与しており、好適な導電性ポリマーに不可欠な要素である。しかし温度２８℃、湿度８５ＲＨ％となるようなＨＨ環境下においては、前記ポリアニリンまたはその誘導体にドーピングされているプロトン酸（ドーパント）が、得られた導電性樹脂組成物の表面にベタつきを感じる程多量に浸み出る、すなわちブリードしてしまう問題が生じる。
【０００６】
そして前記プロトン酸のブリード現象は、得られた導電性樹脂組成物内からの導電性発現物質の流出であるため、該導電性樹脂組成物の導電性の悪化も問題となる。またブリードした前記プロトン酸は、乾燥状態においては結晶化して絶縁体として作用するため、得られる前記導電性樹脂組成物が発現する導電性が該プロトン酸の減少以上に大きく悪化するという問題が確認されていた。このため日本を含む東アジア、東南アジア、南アジア、北米南部地域または南米の如き高温多湿な環境となる地域においては、如何なる用途であっても実質上利用できないという致命的な問題となっていた。
【０００７】
【発明の目的】
この発明は、従来の技術に係る導電性樹脂組成物における前記問題に鑑み、これを好適に解決するべく提案されたものであって、基材たるオレフィン系熱可塑性エラストマに対して、所定量の酸化亜鉛を混合・存在させることにより、ＨＨ環境下におけるプロトン酸のブリードを抑制し、これにより使用環境による導電性の変動幅を通常の使用に影響を与えない範囲とすると共に、該ブリードによるベタつき等の使用時における弊害を回避し得る導電性樹脂組成物を提供することを目的とする。
【０００８】
【課題を解決するための手段】
前記課題を克服し、所期の目的を達成するため本発明に係る導電性樹脂組成物は、基材をなすオレフィン系熱可塑性エラストマと、ポリアニリンまたはその誘導体のコンパウンドとからなり、該ポリアニリンまたはその誘導体のコンパウンドは、プロトン酸と共に予め加熱処理することにより該プロトン酸がドーピングされたポリアニリンまたはその誘導体に対して、亜鉛、銅、カルシウムまたはマグネシウムの酸化物、水酸化物或いはハロゲン化物の如き金属化合物により所定の処理を施されて製造されている導電性樹脂組成物において、
前記オレフィン系熱可塑性エラストマ中にブリード抑制剤として作用する酸化亜鉛を存在させたことを特徴とする。
【０００９】
【発明の実施の形態】
本発明の好適な実施例に係る導電性樹脂組成物について説明する。本願の発明者は、基材（マトリックス）を形成するオレフィン系熱可塑性エラストマに対して所定量の酸化亜鉛と、従来公知であるプロトン酸がドーピングされ、かつ所定の金属化合物で処理されたポリアニリンまたはその誘導体を主体とする混合物、すなわち該ポリアニリンまたはその誘導体のコンパウンドとを混合することにより、該コンパウンドによる低抵抗の発現と、得られる導電性樹脂組成物のＨＨ環境使用下におけるブリードの大幅な抑制との達成、すなわち該ブリード物質によるベタつき等を回避すると共に、環境変動に対して導電率、具体的には体積抵抗率の変化を実用に影響がない程度の範囲とし得ることを知見したものである。なお、本発明において通常環境および高温高湿環境とは、夫々具体的には温度１０℃、湿度１５ＲＨ％および温度８０℃、湿度８５ＲＨ％の環境を指すものとする。また体積抵抗率のおける実用使用に影響がない程度の範囲は、現状多用されている電子潜像印刷用途ローラの前述の環境変動における変動幅、具体的には該体積抵抗率を対数化した際の一般的な変動幅である２以下と設定した。
【００１０】
次に、実施例の導電性樹脂組成物を構成する各要素について製造方法と共に説明する。前記導電性樹脂組成物１０は、図１に示す如く、その基材、すなわちマトリクスを構成するオレフィン系熱可塑性エラストマ１２と、該エラストマ１２内に良好な導電性を発現するよう分散されたポリアニリンまたはその誘導体のコンパウンド（以下、単にコンパウンドと云う）１４と、該オレフィン系熱可塑性エラストマ１２に対して混合されて、最終的に該コンパウンド１４を取り巻く形で分散され、ブリード抑制剤として作用する酸化亜鉛１６とから構成される。ここで前記コンパウンド１４は、予め所定条件下においてプロトン酸をポリアニリンまたはその誘導体に対して添加すると共に、所定の金属化合物により処理を施された状態の混合物である。
【００１１】
前記導電性樹脂組成物１０の製造方法は、図２に示す如く、基本的にコンパウンド製造工程Ｓ１および各原料混合工程Ｓ２からなる。前記コンパウンド製造工程Ｓ１は、本発明に係る導電性樹脂組成物１０において所定の導電性を発現させるポリアニリンまたはその誘導体を、プロトン酸と共に１００〜２００℃の温度下で予め加熱処理すると共に、金属化合物による処理を実施してドープ化されたポリアニリンまたはその誘導体、すなわち前記コンパウンド１４を製造する工程である。また前記各原料混合工程Ｓ２は、前記オレフィン系熱可塑性エラストマ１２と、酸化亜鉛１６と、前記コンパウンド製造工程Ｓ１で得られたコンパウンド１４とを混合して導電性樹脂組成物１０を得る工程である。
【００１２】
前記各原料混合工程Ｓ２で使用され、得られる導電性樹脂組成物１０の基材の主材料である前記オレフィン系熱可塑性エラストマ１２としては、得られる導電性樹脂組成物１０が使用される使用用途にもよるが、その永久圧縮歪みが小さい、耐熱性が高いまたはその他有用な物性を備える、例えばＥＰＤＭ（エチレン・プロピレン・ジエンターポリマー）等の完全架橋型のオレフィン系熱可塑性エラストマの使用が好適である。なお、極性が高いポリウレタン等やスチレン等においては、本発明に係るブリード抑制剤としての酸化亜鉛を使用しても、ブリードの抑制効果の良好に発現しないことが確認されているため留意が必要である。
【００１３】
前記ポリアニリンまたはその誘導体としては、非置換ロイコエメラルジン、プロトエメラルジン、エメラルジン、ニグルアニリンまたはトルプトロエメラルジン形態等のプロトン酸でのドーピングにより導電性ポリマーとして作られ得る任意のポリアニリン質物質が使用可能である。好ましくはエメラルジン塩基形態のポリアニリンであることが確認されている。また、置換アニリンから作られるポリマー、または簡便なポリアニリン置換体、すなわち化学的に修飾されたポリアニリン等のポリアニリン誘導体も使用に供し得る。
【００１４】
また前記ポリアニリンまたはその誘導体の混合量は、前記コンパウンド製造工程Ｓ１で得られたコンパウンド１４として規定され、得られる導電性樹脂組成物１０の全体に対して１０〜３０重量％の範囲に設定される。基本的に得られる導電性樹脂組成物１０の導電性は、このコンパウンド１４の混合量に反比例する数値であり、該混合量が少ないと導電性が確保できなくなる。従ってこの混合量が１０重量％未満であると、一般的に本発明に係る導電性樹脂組成物１０を好適な素材として製造される電子潜像印刷用ローラ等に求められる体積抵抗率である４〜１２ｌｏｇ（ρｖ／Ωｃｍ）の範囲を逸脱し、好適な使用がなされなくなってしまう。一方、この混合量が３０重量％を越えると、前記ポリアニリンまたはその誘導体が有する硬度が高くかつ脆いといった物性が、得られる導電性樹脂組成物１０においても顕著に発現することになってしまい、ローラ等の所定のニップ圧を必要とする部材への採用だけでなく、汎用的な取り扱いについても困難となってしまう問題が指摘される。
【００１５】
前記プロトン酸としては、前記ポリアニリンまたはその誘導体をドーピングし得る、例えばＨＣｌ、Ｈ２ＳＯ４、ＨＮＯ３、ＨＣｌＯ４、ＨＢＦ４、ＨＰＦ６、ＨＦ、リン酸、スルホン酸、ピクリン酸、ｍ−ニトロ安息香酸、ジクロロ酢酸または重合性酸等の様々なプロトン酸が使用できる。特にドデシルベンゼンスルホン酸（ＤＢＳＡ）に代表される芳香族スルホン酸等の如き有機スルホン酸が好適に使用される。
【００１６】
前記プロトン酸のポリアニリンまたはその誘導体に対する添加量は、両者のモル比率として規定される。そしてそのモル比率は、ポリアニリンまたはその誘導体：プロトン酸＝１：０．１〜１：１．１、好適には１：０．５〜１：０．７の範囲に設定される。
【００１７】
前記金属化合物は、前記ポリアニリンまたはその誘導体と、プロトン酸とを混合する際または混合後に添加されるものであり、ドープされたポリアニリンの基材中での酸性発現を抑制し、かつより容易に溶融加工できるようにする、所謂安定化剤の役割を担う。具体的には、亜鉛、銅、アルミニウム、チタン、鉄、ジルコニウムマグネシウム、バリウム、カルシウム、カドミウム、鉛またはスズ等の酸化物、水酸化物、ハロゲン化物、ステアリン酸塩、炭酸塩、リジノール酸塩、パルミチン酸塩、オクタン酸塩、ラウリン酸塩、フェノラート、マレイン酸塩またはオクチルチオグリコラートが単独或いは複合して使用される。これらは、前述した酸性発現抑制効果または安定化作用の何れかを優先的になし得るか等の諸要素によって適宜選択して使用される。特に、ステアリン酸亜鉛または酸化亜鉛等の亜鉛をベースとする酸化物または水酸化物の使用が、前述の双方の作用を高い水準で発現するため好適である。
【００１８】
前記金属化合物のポリアニリンまたはその誘導体に対する添加量は、前記プロトン酸に対するモル比率として規定される。そしてそのモル比率は、プロトン酸：金属化合物＝１：１〜１：４、好適には１：２．２〜１：２．７の範囲に設定される。
【００１９】
また、ここで使用される金属化合物として好適な酸化亜鉛は、ドーパントとなり導電性を発現させる前記プロトン酸と結合して、前記ポリアニリンまたはその誘導体内での分散性を確保する働きを有しており、後述（［００２０］）するブリード抑制剤としての酸化亜鉛１６とは全く異なる作用を供するものである。また前記金属化合物としての酸化亜鉛の量を増大させても、前述したブリード抑制剤としての作用は発現されず、前記プロトン酸と塩を生成させてしまう。その結果、前記プロトン酸のドーパントとしての働きは阻害され、得られる導電性樹脂組成物１０が所定の導電性を発現しなくなるという、深刻な問題を発生させてしまう。すなわち、前記金属化合物としてポリアニリンまたはその誘導体に混合される金属化合物としての酸化亜鉛と、本発明に係るブリード抑制剤としての酸化亜鉛１６とは全く異なる作用を供する物質であり、その点を留意する必要がある。
【００２０】
前記ブリード抑制剤として作用する酸化亜鉛１６は、一般的に流通している、例えば特１号〜特３号酸化亜鉛や、焼成亜鉛華、活性亜鉛華または一部アルミニウム等の他金属を含有する酸化亜鉛合金等が何れも使用可能である。なお、前記酸化亜鉛１６の粒径については、基材中での反応性を高めることによってもブリード抑制効果の向上が期待できるため、より小さい方が好ましい。
【００２１】
そして前記酸化亜鉛１６の混合量は、全体に対して１０〜３０重量％の範囲に設定される。この混合量が１０重量％未満であると、ＨＨ環境下における使用において前記プロトン酸のブリード現象の抑制が実効を伴わないものとなってしまう。一方、この混合量が３０重量％を越えると、得られる導電性樹脂組成物１０の硬度が高くなる等の悪影響が発生してしまい、前記コンパウンド１４が所定量以上混合されたのと同様に、好適な物性を有する電子潜像印刷用途ローラの素材として採用し得なくなってしまう問題が指摘される。また酸化亜鉛１６の混合量が４０重量％以上となると、該亜鉛が基材であるオレフィン系熱可塑性エラストマ中に充分に分散されなくなってしまうため、均質な成形体が得られなくなってしまう問題も併せて指摘される。
【００２２】
また同時に前記酸化亜鉛１６は、前記コンパウンド１４に含有されるプロトン酸のブリードを抑制するためのものであるため、該ブリードを好適に抑制するためには該コンパウンド１４の混合量に伴って該酸化亜鉛１６の混合量も増加させる必要がある。前記酸化亜鉛１６は、前述（［００１０］）した如く、基材たるオレフィン系熱可塑性エラストマ１２内に分散して存在する前記コンパウンド１４の周囲を取り巻くよう分散することで、該コンパウンド１４内部からブリードしてくる前記プロトン酸を抑え、該プロトン酸の該エラストマ１２、すなわち導電性樹脂組成物１０や該組成物１０から製造された成形体表面へのブリードを抑制するものである。従って、前記酸化亜鉛１６の混合量は、前記コンパウンド１４の混合量に応じて一定以上の比率となるように設定されている。
【００２３】
本発明において、前記コンパウンド１４と酸化亜鉛１６との量的関係は得られる導電性樹脂組成物１０内での存在状態に左右されるため、体積百分率で表される。そして、前記コンパウンド１４の体積１００に対して、前記酸化亜鉛１６の体積が少なくとも３０体積％以上、好ましくは３５体積％以上に設定されることで好適なブリード抑制作用が得られるものである。この混合比率において前記酸化亜鉛１６の割合が前述の値を下回ると、前記プロトン酸のブリードを効果的に抑制し得ず、その結果、得られた導電性樹脂組成物１０または該組成物１０から製造された成形体の好適な使用が困難となる。殊に前記酸化亜鉛の体積％が２０を下回ると、ブリードの度合いは酷いものとなることも確認されている。また前記酸化亜鉛の体積％が３０〜３５近傍である場合には、前記オレフィン系熱可塑性エラストマ１２に対する該酸化亜鉛の体積混合率、すなわちマトリクス中における該酸化亜鉛の体積濃度によりブリードの度合いが左右されていると考えられる。
【００２４】
前述のＳ１およびＳ２の２工程を経ることで得られる本発明に係る導電性樹脂組成物１０は、その後各種部材の素材として好適に使用され、該部材の形状等に合わせた押出、射出またはプレス成形等によって該形状に成形されて使用に供される。本発明に係る導電性樹脂組成物１０は、発現する体積抵抗率を前記コンパウンド１４の混合量で任意に制御可能であると共に、基材たる熱可塑性樹脂の可塑性を生かして様々な形状に容易に加工し得るため、素材としての使用用途は極めて広くかつ汎用性の高いものである。
【００２５】
また本発明に係る導電性樹脂組成物１０を製造するに際しては、前述した各原料の他、ガラス繊維や炭素繊維等の強化繊維、難燃剤、つや消し剤、熱安定剤、光安定剤、着色剤、滑剤その他の機能性フィラー等を、該導電性樹脂組成物１０を原料として製造されるアキュミュレーター、感知要素、スイッチ、光要素、回路板、加熱要素、静電気放電エリミネーション（ＥＳＤ）または電磁波シールド（ＥＭＩ）等の使用用途に応じて適宜併用するようにしてもよい。
【００２６】
【実験例】
以下に、本発明に係る導電性樹脂組成物と、従来の技術に係る導電性樹脂組成物とにおけるＨＨ環境下での使用を考慮した場合の導電性の変化を計測する実験例を示す。
【００２７】
（実験１）  通常の酸化亜鉛を使用した場合
本実験１において混合される各物質、すなわちオレフィン系熱可塑性エラストマ（商品名  サントプレン２０１−５５；エーイーエス・ジャパン製）、ブリード抑制剤としての酸化亜鉛（ハクスイテック製）およびコンパウンド（商品名  Ｐａｎｉｐｏｌ  ＣＸＭ；Ｐａｎｉｐｏｌ製）を、以下に示す表１（各実施例）または表２（各比較例）に記載の割合（重量％および体積％）で、その体積を約９０ｍｌとするように調整し、回転数４６．５回転／分、温度１９０℃、時間５分間の条件で混合装置により混合して実施例１〜７および比較例１〜８に係る導電性樹脂組成物を夫々作製した。そして前記導電性樹脂組成物１０ｇを温度１９０℃、圧力９．８ＭＰａの条件でホットプレス装置により、厚さ１ｍｍのシート状試験片とし、以下に示す測定を実施した。なお、本実験例中で使用する各機器については以下に記する。また参考例として、コンパウンドを３０重量部混合し、ブリード抑制剤として作用する酸化亜鉛を混合しなかったものについても同様に試験片を製造・測定を実施した。
【００２８】
【表１】
2004323682.tif 000003
【００２９】
【表２】
2004323682.tif 000004
【００３０】
（使用器具）
・混合装置：商品名  ラボプラストミル；東洋精機製、容量１００ｍｌ
・ホットプレス装置：商品名  ホットプレス；テスター産業製
・抵抗測定装置：Ｒ８３４０Ａ；アドバンテスト製
【００３１】
（実施した測定およびその評価法）
・各試験片を、本発明における通常環境（温度１０℃、湿度１５ＲＨ％）下およびＨＨ環境（温度８０℃、湿度８５ＲＨ％）下に夫々４８時間放置し、放置後のブリードの発生状況を該試験片の表面状態を目視することで確認して、◎：殆どなし、○：良好、×：使用不可の３段階で評価し、また放置後の体積抵抗値をＪＩＳＫ  ６９１１に準拠したφ５０の真鍮製測定電極、内径φ７０のリング状ガード電極および真楡製の対向電極を使用し、抵抗測定装置により１〜１００Ｖの範囲の直流電圧を１５秒印加することで電気抵抗値を測定し、ここから体積抵抗率を算出した。そして夫々の環境下単独の体積抵抗率または該体積抵抗率の差により評価をした。なお、前記ブリードの度合いを示す結果の上欄に、前記コンパウンド１００体積部に対する酸化亜鉛の体積部を併記した。
【００３２】
（実験１の結果）
得られた各測定結果等を上記表１および表２に併記する。そして得られた結果より、前記ブリード抑制剤として作用する酸化亜鉛の混合量が、全体に対して１０〜３０重量％の範囲に設定され、かつ前記コンパウンド１００体積％に対して、少なくとも３０体積％以上設定されることで、充分な導電性と、導電性を発現させるプロトン酸のＨＨ環境下におけるブリードを抑制すると共に、使用環境による導電性の変動幅を通常の使用に影響を与えない範囲とし得ることが確認された。なお、酸化亜鉛が４０重量部以上となる場合には、該亜鉛が基材であるオレフィン系熱可塑性エラストマ中に充分分散されなくなってしまうため、均質な試験片（成形体）が得られなくなってしまう現象も確認された。
【００３３】
（実験２）  導電性を有する酸化亜鉛を使用した場合
本実験１において使用されるブリード抑制剤としての酸化亜鉛（ハクスイテック製）に代えて、導電性酸化亜鉛（商品名  ２３−Ｋ；ハクスイテック製）を使用し、以下に示す表３に記載の割合で各原料を混合して実施例８および９並びに比較例１０および１１に係る試験片を実験１と同様に製造して測定評価を行なった。
【００３４】
【表３】
2004323682.tif 000005
【００３５】
（実験２の結果）
得られた各測定結果等を上記表３に併記する。そして得られた結果より、前記実験１の結果と同様に、前記ブリード抑制剤として作用する酸化亜鉛の混合量が、全体に対して１０〜３０重量％の範囲に設定され、かつ前記コンパウンド１００体積％に対して、少なくとも３０体積％以上設定されることで、充分な導電性と、導電性を発現させるプロトン酸のＨＨ環境下におけるブリードを抑制すると共に、使用環境による導電性の変動幅を通常の使用に影響を与えない範囲とし得ることが確認された。なお、酸化亜鉛が有する導電性は、導電性樹脂組成物の導電性には殆ど寄与していないことも確認された。
【００３６】
【発明の効果】
以上に説明した如く、本発明に係る導電性樹脂組成物によれば、基材たるオレフィン系熱可塑性エラストマに対して、所定量の酸化亜鉛を混合・存在させることにより、導電性を発現させるポリアニリンまたはその誘導体内にドーピングされたプロトン酸のＨＨ環境下におけるブリードを抑制し、これにより使用環境による導電性の変動幅を通常の使用に影響を与えない範囲とすると共に、該ブリードによるベタつき等の使用時における弊害を回避し得る。
【図面の簡単な説明】
【図１】本発明の好適な実施例に係る導電性樹脂組成物の組成的な構造を微視的に示した概略図である。
【図２】実施例に係る導電性樹脂組成物の製造工程を示す簡単なフロー図である。
【図１】
2004323682.tif 000006
【図２】
2004323682.tif 000007